(57)【特許請求の範囲】
【請求項１】
０．１％未満の炭素含有量である非合金鋼材または低合金鋼材の冷間圧延鋼板から包装用鋼材を製造する方法であって、当該鋼板は、
まず、金属コーティングでコーティングされ、
続いて、再結晶工程において、６００℃以上の温度で、７５Ｋ／ｓ以上の加熱速度にて、焼鈍処理されることで前記金属コーティングは溶融され、
その後に、前記コーティングされて焼鈍処理された鋼板は急冷される、
ことを特徴とする方法。
【請求項２】
前記コーティングされた鋼板は、前記再結晶焼鈍処理後に、少なくとも１００Ｋ／ｓの冷却速度で急冷され、
前記鋼板内には多相構造が形成され、前記多相構造は、フェライトと、マルテンサイト、ベイナイト及び／又は残留オーステナイトの構造成分の少なくとも１つと、を含んでいる、
ことを特徴とする請求項１記載の方法。
【請求項３】
前記コーティングされた鋼板は、前記再結晶焼鈍処理後に７００Ｋ／ｓ以上の冷却速度で急冷される、
ことを特徴とする請求項２記載の方法。
【請求項４】
前記鋼材は、
０．４質量％未満のＭｎと、
０．０４質量％未満のＳｉと、
０．１質量％未満のＡｌと、
０．１質量％未満のＣｒと、
を含んでいる、
ことを特徴とする請求項１から３のいずれか１項に記載の方法。
【請求項５】
前記多相構造は、８０％以上が構造成分であるフェライト、マルテンサイト、ベイナイト及び／又は残留オーステナイトで成る、
ことを特徴とする請求項２記載の方法。
【請求項６】
前記鋼板は、Ｂ及び／又はＮｂ及び／又はＴｉを含有する低合金鋼材から製造される、
ことを特徴とする請求項１から５のいずれか１項に記載の方法。
【請求項７】
前記鋼板は、冷間圧延された薄鋼板または超薄鋼板である、
ことを特徴とする請求項１から６のいずれか１項に記載の方法。
【請求項８】
前記再結晶焼鈍処理は電磁誘導によって実施される、
ことを特徴とする請求項１から７のいずれか１項に記載の方法。
【請求項９】
前記コーティングされた鋼板は、前記再結晶焼鈍処理中にオーステナイト変態点（Ａ１）以上の温度に加熱される、
ことを特徴とする請求項１から８のいずれか１項に記載の方法。
【請求項１０】
前記再結晶焼鈍処理および前記急冷後に、前記鋼板は少なくとも５００ＭＰａの引張強度と、５％以上の破断点伸びとを備えている、
ことを特徴とする請求項１から９のいずれか１項に記載の方法。
【請求項１１】
前記鋼板は、以下記載の上限の質量部分の合金成分を含んだ低合金鋼材から製造されることを特徴とする請求項１から１０のいずれか１項に記載の方法：
Ｎ  ：  最大  ０．０２％
Ｍｎ：  最大  ０．４％
Ｓｉ：  最大  ０．０４％
Ａｌ：  最大  ０．１％
Ｃｒ：  最大  ０．１％
Ｐ  ：  最大  ０．０３％
Ｃｕ：  最大  ０．１％
Ｎｉ：  最大  ０．１％
Ｓｎ：  最大  ０．０４％
Ｍｏ：  最大  ０．０４％
Ｖ  ：  最大  ０．０４％
Ｔｉ：  最大  ０．０５％
Ｎｂ：  最大  ０．０５％
Ｂ  ：  最大  ０．００５％
不純物を含む他の合金成分の合計量：  最大０．０５％
【請求項１２】
前記鋼板は、前記再結晶焼鈍処理後に、冷却流体によって、または、不活性気体のジェット流による冷却によって、１００Ｋ／ｓから１２００Ｋ／ｓの冷却速度で冷却される、
ことを特徴とする請求項１から１１のいずれか１項に記載の方法。
【請求項１３】
前記再結晶焼鈍処理は、０．５秒から１．５秒間実施され、それにより前記鋼板は少なくとも７００℃の温度に加熱される、
ことを特徴とする請求項１から１２のいずれか１項に記載の方法。
【請求項１４】
前記金属コーティングは、Ｓｎ、ＺｎまたはＡｌで製造された耐食層である、
ことを特徴とする請求項１から１３のいずれか１項に記載の方法。
【請求項１５】
前記金属コーティングは、前記鋼板に電気メッキによって提供される、
ことを特徴とする請求項１から１４のいずれか１項に記載の方法。
【請求項１６】
前記金属コーティングでコーティングされた前記鋼板の表面は、前記冷却中または冷却後に酸で処理される、
ことを特徴とする請求項１から１５のいずれか１項に記載の方法。
【請求項１７】
前記鋼板の前記コーティングされた表面の冷却および酸処理は、冷却酸槽に前記コーティングされた鋼板を沈漬することで実行される、
ことを特徴とする請求項１６記載の方法。
【請求項１８】
請求項１から１７のいずれか１項に記載の方法で製造された鋼板の包装用鋼板としての利用。
【請求項１９】
請求項１から１７のいずれか１項に記載の方法で製造された鋼板の利用であって、食品用の缶の製造用、飲料用の缶の製造用、化学製剤または生物学製剤を含む他の物質用の缶の製造用、エアゾールの缶の製造用および密封装置の製造用としての利用。
【発明の詳細な説明】
【技術分野】
【０００１】
本発明は請求項１の導入部分による冷間圧延鋼板から包装用鋼材を製造する方法に関する。
【背景技術】
【０００２】
ＣＨ４６９８１０から、鋼板あるいは鋼帯の形態の薄壁鋼材製品およびその製造方法は知られている。この方法は高強度ブリキ板の製造に利用が可能である。この鋼材製品は、０．０３質量％から０．２５質量％のＣ（炭素）を含有し、０．２質量％から０．６質量％のＭｎ（マンガン）含有量と、０．０１１質量％未満のＳｉ（ケイ素）含有量とを備えた非合金鋼材で製造される。この鋼材製品は微細構造を特徴とし、少なくとも部分的にマルテンサイトとフェライトで成り、少なくとも６３２８ｋｇ／ｃｍ２の引張強度と、少なくとも１．５％の破断点伸びを有する。これらの特徴の提供のため、この鋼材製品はまずＡ１点以上の温度に炉内で加熱され、続いて水槽で急冷される。
【０００３】
包装品の製造のための金属材料の特性、特にそれらの成形性、強度および耐食性に関する特性に対する益々高まる要求が存在する。事実、いわゆる複相鋼材は自動車製造での利用で知られており、マルテンサイトおよびフェライトまたはベイナイトで実質的に成る多相構造を有しており、高い引張強度と高い破断点伸びとを有している。少なくとも５８０ＭＰａの降伏点と、少なくとも１０％の破断点伸びＡ８０を備えたそのような複相鋼材が、例えばＷＯ２００９／０２１８９８Ａ１に記載されている。そのような複相鋼材の材料特性と、高強度および良好な成形性の組み合わせのおかげで、そのような複相鋼材は、例えば自動車のボディ製造の分野で必要とされるもののごとき複雑な形状を有した高応力印加部材の製造に適している。
【０００４】
一般的に、知られた複相鋼材の合金は、２０％から７０％のマルテンサイト部分と、残留オーステナイト部分、さらにはフェライト及び／又はベイナイト部分で成る。複相鋼材の良好な成形性は、比較的に軟質のフェライト相を通じて保証されており、高強度は硬いマルテンサイトとベイナイト相によって提供され、これらはフェライトのマトリックスに結合されている。複相鋼材の場合には、成形性と強度に関する望む特性は合金組成を介して広い範囲でコントロールできる。例えば、Ｓｉを加えてフェライトまたはベイナイトを硬化させることで強度を増加させることができる。マルテンサイトの成形はＭｎの添加によって好適な影響を受け、パーライトの形成が防止できる。強度はＡｌ（アルミニウム）、Ｔｉ（チタン）およびＢ（ホウ素）の添加によって増加させることができる。さらにＡｌの添加は脱酸素反応と、鋼材内に存在する窒素の結合に使用できる。多相合金構造の形成のため、複相鋼材には再結晶（またはオーステナイト化）熱処理が施され、鋼帯は適した温度にまで加熱され、続いて冷却されて、所望の多相合金構造が、本質的にフェライト−マルテンサイト構造の形成によって確立される。経済的理由によって、通常、冷間圧延鋼帯は、焼鈍（アニール）炉内での連続焼鈍プロセスにより再結晶焼鈍処理される。焼鈍炉のパラメータ、例えば、通過速度、焼鈍温度、および冷却速度などは、必要な構造および所望の材料特性に応じて決定される。
【０００５】
高強度複相鋼材およびその製造方法はＤＥ１０２００６０５４３００Ａ１において説明されており、その製造方法において冷間または熱間圧延鋼帯は連続焼鈍炉にて８２０℃から１０００℃の温度範囲で連続再結晶焼鈍処理が施され、その後に焼鈍処理された鋼帯は毎秒１５℃から３０℃の冷却速度で焼鈍温度から冷却される。
【先行技術文献】
【特許文献】
【０００６】
【特許文献１】ＷＯ２００９／０２１８９８Ａ１
【特許文献２】ＤＥ１０２００６０５４３００Ａ１
【発明の概要】
【発明が解決しようとする課題】
【０００７】
自動車産業で知られる複相鋼材は、一般的には包装用鋼材としての使用に適してはいない。なぜなら複相鋼材は、特にＭｎ、Ｓｉ、ＣｒおよびＡｌのような合金元素の高含有量のために非常に高価だからであり、例えば一部の知られた合金元素は食品分野において包装用鋼材としては使用が禁止されており、包装内容物への合金成分の拡散による食品汚染は排除されなければならないからである。加えて、多くの知られた複相鋼材は非常に高い強度を有しており、包装用鋼材の製造に普通に用いられている装置では冷間圧延することができない。
【０００８】
さらに包装用鋼材は、高い耐食性と良好な耐酸性を有していなければならない。なぜなら、飲物缶および食品缶のような包装用鋼材で製造した包装体の内容物は酸を含んでいることが多いからである。従って、包装用鋼材は耐食層として金属コーティングを有している。この耐食層の品質は、鋼板表面へのその接着能力によって大きく影響を受ける。コーティングの耐食性および鋼板表面の耐食層の接着性を改善するため、例えばブリキ板の製造時に鋼板に電気メッキされた錫コーティングはコーティングプロセス後に溶融される。この目的のため、鋼帯上に電気メッキされたコーティングはコーティング物質の融点を少々超える温度（例えば、錫コーティングの場合には２４０℃）にまで加熱され、続いて水槽で急冷される。コーティングの溶融によって、コーティングの表面には光沢が付与され、コーティングと鋼板との間の鉄−錫合金層の孔度は減少し、耐食性は増強され、例えば有機酸等の侵襲性物質の浸透性は低減される。
【０００９】
よって本発明は、良好な成形性と高耐食性を備えた高強度包装用鋼材を製造すること、および、可能な限りエネルギー効率が高い製造方法を提供することを課題とする。
【課題を解決するための手段】
【００１０】
これらの課題は請求項１の特徴を備えた方法により解決される。この製造方法の好適実施態様は従属請求項において示されている。
【００１１】
包装用鋼材として使用される本発明の鋼板は０．１％未満の炭素含有量である低合金の冷間圧延鋼材から製造される。以下の説明が鋼板に関するものであれば、鋼帯もそれに含まれる。本発明の鋼板は低炭素含有量だけではなく、他の追加的合金成分の低濃度をも特徴とする。本発明の鋼板を製造する鋼材は冷間圧延された非合金または低合金鋼材である。低合金鋼材とは、合金元素が平均含有量５％を超えないものである。特に本発明の鋼板を製造するのに使用される鋼材は、０．５質量％未満、好適には０．４質量％未満のＭｎ（マンガン）と、０．０４質量％未満のＳｉ（ケイ素）と、０．１質量％未満のＡｌ（アルミニウム）と、０．１質量％未満のＣｒ（クロム）とを含む。強度を増すために、この鋼材はＢ（ホウ素）及び／又はＮｂ（ニオブ）及び／又はＴｉ（チタン）の合金追加元素を含むことができる。Ｂの追加量は、好適には０．００１質量％から０．００５質量％の範囲であり、ＮｂまたはＴｉの追加量は０．００５質量％から０．０５質量％の範囲である。しかし０．０３質量％未満のＮｂの含有量が好適である。
【００１２】
鋼板はまず金属耐食層でコーティングされる。この耐食層は、例えば、Ｓｎ（錫）、Ｚｎ（亜鉛）、Ａｌ（アルミニウム）またはＺｎ（亜鉛）／Ｎｉ（ニッケル）のコーティングでよい。好適には、コーティングは鋼板の片面または両面に電気的にメッキされる。
【００１３】
多相合金構造の形成および堆積されたコーティングの溶融のため、コーティングされた鋼板はまず７５Ｋ／ｓ（ケルビン／秒）以上の加熱速度で７００℃以上の温度に加熱されて再結晶焼鈍処理され、その再結晶焼鈍処理後に急冷される。急冷処理は高冷却速度で実行され、鋼材の硬度を増加させる。この目的で、冷却は少なくとも１００Ｋ／ｓの冷却速度で実施される。再結晶焼鈍処理はＡ１変態点以上の温度で良好に実施される。最高温度Ｔmax＞Ａｃｌの再結晶熱処理によって、鋼材のオーステナイト化が実施され、続く急冷処理によって鋼材に多相構造が形成される。これはフェライトと、マルテンサイト、ベイナイト及び／又は残留オーステナイトのうちの少なくとも１種と、を含む。このように処理された鋼板は少なくとも５００ＭＰａの引張強度と、６％を超える破断点伸びを有する。
【００１４】
本発明によれば、耐食コーティングは、コーティングされた鋼板の再結晶焼鈍処理中に溶融され、コーティングの耐食性を改善し、鋼板表面上での接着性を改善する。コーティングの溶融のため、再結晶焼鈍処理中にコーティングされた鋼板は少なくとも短時間に最高温度にまで加熱される。この最高温度はコーティング材料の融点以上である。例えば、錫メッキ鋼板（ブリキ板）の場合には２３２℃であり、亜鉛メッキ鋼板の場合には４１９℃であり、アルミコーティングされた鋼板の場合には６６０℃である。
【００１５】
電磁誘導によるコーティングされた鋼板の再結晶（またはオーステナイト化）焼鈍処理は、本発明による包装用鋼材の製造のために特に好適であることが証明されている。驚くべきことに、０．１質量％未満の炭素含有量の冷間圧延鋼板が、まず電磁誘導による加熱速度７５Ｋ／ｓ以上での再結晶（またはオーステナイト化）焼鈍処理が施され、続いて少なくとも１００Ｋ／ｓの高冷却速度で急冷されるなら、典型的に複相鋼材に含まれる合金成分の追加、例えば、Ｍｎ（典型的には公知の複相鋼材では０．８質量％から２．０質量％含有）、Ｓｉ（典型的には公知の複相鋼材では０．１質量％から０．５質量％含有）、およびＡｌ（典型的には公知の複相鋼材では０．２質量％まで含有）の追加は省略できることが発見された。
【００１６】
誘導焼鈍処理された鋼帯でのマルテンサイト相の形成と構造に対する観測された誘導加熱の驚くべき効果は次のようなものである。外部磁界が不在であれば強磁性物質は磁化されない。しかし、これらの物質内部には、外部磁界が不在であっても同様に飽和状態にまで磁化される領域（ワイス（Ｗｅｉｓｓ）領域）が存在する。これらワイス領域はブロッホ壁（Ｂｌｏｃｈ壁）によって分離されている。好適に配向された、すなわちエネルギー的に好適に配向された外部磁界の適用を通じて、ワイス領域は隣接領域を消費にして成長する。これが起きるとブロッホ壁はシフトする。これによって電子スピンフリップは同時的に起きることはないが、まずワイス領域の境界でスピンの方向が変えられる。磁界のさらなる増加によって、スピンが全部の領域で外部磁界の方向と一致するまで磁化の方向は磁界の方向へ回転し、飽和状態が到達される。外部の隣接機械的応力が不在であれば、磁界は転位の動きに影響を及ぼすことができることも知られている。それゆえ、ブロッホ壁が変位と共に炭素原子及び／又は他原子の転位を引き連れることはあり得るように思われる。このように、炭素及び／又は他原子の転位は特定の領域に集められ、引き続きそこで焼鈍処理および急冷処理後にマルテンサイトが形成される。
【００１７】
好適には、鋼板は冷間圧延プロセスでその最終的な厚さにまで圧延された薄板あるいは超薄板である。薄鋼板は３ｍｍ未満の厚みの鋼板を意味し、超薄鋼板は０．５ｍｍ未満の厚みを有すると鋼板であると理解されている。
【図面の簡単な説明】
【００１８】
【図１】熱処理温度曲線
【図２】クレムカラーエッチングが施された構造の断面図
【発明を実施するための形態】
【００１９】
本発明は以下において実施例を利用してさらに詳細に説明されている。
【００２０】
包装用鋼材として使用する本発明の鋼板の実施例を示すため、以下の組成を有し、連続鋳造プロセスおよび熱間圧延処理で仕上げられ、コイル状に巻き上げられた鋼材製の鋼帯が包装用鋼材として使用された。
Ｃ                  ：  最大  ０．１％
Ｎ                  ：  最大  ０．０２％
Ｍｎ                ：  最大  ０．５％、好適には０．４％未満
Ｓｉ                ：  最大  ０．０４％、好適には０．０２％未満
Ａｌ                ：  最大  ０．１％、好適には０．０５％未満
Ｃｒ                ：  最大  ０．１％、好適には０．０５％未満
Ｐ（リン）          ：  最大  ０．０３％
Ｃｕ（銅）          ：  最大  ０．１％
Ｎｉ                ：  最大  ０．１％
Ｓｎ                ：  最大  ０．０４％
Ｍｏ（モリブデン）  ：  最大  ０．０４％
Ｖ（バナジウム）    ：  最大  ０．０４％
Ｔｉ                ：  最大  ０．０５％、好適には０．０２％未満
Ｎｂ                ：  最大  ０．０５％、好適には０．０２％未満
Ｂ                  ：  最大  ０．００５％
他の合金成分と不純物：  最大  ０．０５％
残部                ：  Ｆｅ（鉄）
【００２１】
この鋼板はまず５０％から９６％の厚み減少率（圧延率）により約０．５ｍｍの最終厚さ範囲に冷間圧延され、続いて、鋼帯錫メッキ装置で電気的に錫コーティングが施された。コーティングプロセス後に、コーティングされた鋼板は誘導炉で誘導加熱によって再結晶焼鈍処理された。例えば、ｆ＝２００ｋＨｚの周波数で出力５０ｋＷの誘導コイルが、サンプルサイズ２０×３０に対して使用された。熱処理曲線は図１で示されている。図１の熱処理曲線から分かるように、鋼帯は、典型的には約０．５秒から約１０秒である非常に短い加熱時間ｔＡ内でＡ１温度（Ｔ（Ａ１）＝約７２５℃）以上の最高温度Ｔｍａｘに加熱された。好適には、最高温度Ｔｍａｘは強磁性相転移（Ｔｆ＝約７７０℃）の相転移温度Ｔｆ以下である。続いて鋼帯の温度は、約１秒である焼鈍処理時間ｔＧでＡ１温度以上の温度に維持された。この焼鈍処理時間ｔＧの間、鋼帯は、例えば、７５０℃の最高温度ＴｍａｘからＡ１温度（約７２５℃）にまでほんの少々冷却された。その後、鋼帯は、例えば、冷却時間約０．２５秒で水冷、空冷または不活性ガスでのジェット冷却によって室温（約２３℃）にまで冷却された。この冷却後、必要であればコーティングされた鋼板のスキンパスが実施できる。
【００２２】
このように処理された鋼板は、その強度と破断点伸びに関して試験された。比較実験により、全ての場合において、破断点伸びは６％を超えており、一般的には１０％以上であり、引張強度は少なくとも５００ＭＰａであり、多くの場合には６００ＭＰａから８００ＭＰａでさえあった。
【００２３】
本発明によって処理された鋼板は、軟質相としてのフェライトと、硬質相としてのマルテンサイトおよび可能にはベイナイト及び／又は残留オーステナイトを備えた合金構造を有することが、クレム（Ｋｌｅｍｍ）に従ったカラーエッチングによって示された。図２は、クレスカラーエッチングが施された構造を断面図で示す。白色領域はマルテンサイト相であり、青または茶色領域はフェライト相を示す。相対的に高い強度の相（マルテンサイト／ベイナイト）の線状構造も示されている。
【００２４】
比較実験によって、強度と成形性に関する最良結果は、再結晶焼鈍処理の加熱速度が２００Ｋ／ｓから１２００Ｋ／ｓであり、再結晶焼鈍処理された鋼帯がその後に１００Ｋ／ｓ以上の冷却速度でアニール処理されるときに得られることが判明した。装置の観点からの好適な形態は冷却速度が３５０Ｋ／ｓから１０００Ｋ／ｓのときである。なぜなら、この場合には、費用が高額な水冷または油冷の装置が省略でき、冷却は空気のような冷却気体によって行うことができるからである。実際には、材料特性の観点による最良結果は、冷却速度が１０００Ｋ／ｓ以上での水冷を利用するときに達成される。しかし、過剰に高い冷却速度には、急冷中の鋼板の亀裂および反りのリスクが伴う。
【００２５】
コーティングされた鋼板は再結晶焼鈍処理で（錫）コーティングの融点以上の温度に加熱されたので、耐食コーティングは焼鈍処理中に溶融した。これでコーティングの耐食性および耐酸性が改善され、鋼板表面へのコーティングの接着性が改善される。改善された接着性は、鋼板表面とコーティングとの間の薄くて（コーティングの厚みとの比較）非常に密度が高い合金層の形成によって提供される。この合金層は鋼材の鉄原子とコーティング材料（すなわち、例えば錫）の原子とで成る。製造パラメータに応じて、合金層の厚みは、０．５ｇ／ｍ２未満、あるいはさらに０．３ｇ／ｍ２未満の合金コーティング層に対応するように達成される。再結晶焼鈍処理中のコーティングの溶融によって、コーティングの孔度も低下し、よって、その耐食性および耐酸性は増加する。同時に、コーティングの溶融はコーティングの表面光沢の改善につながる。なぜなら、本来は光沢がないコーティング表面が溶融と急速冷却によって光沢を有するようになるからである。
【００２６】
水槽内でのコーティングされた鋼板の急冷後、暗色酸化物層がコーティングの表面に形成されることは知られている。この望ましくない酸化物層を除去するため、急冷中または急冷後に、コーティングされた鋼板は軽酸、例えば、１５％の塩酸で適正に処理される。しかしながら、この目的に、他の酸や、他の濃度の酸であっても使用が可能である。急冷液として酸を含んだ冷却酸槽が使用されると特に効果的である。続いて、酸化物層の除去と急冷が、コーティングされた鋼板の浸沈による同時的な酸処理手段によって実行できる。
【００２７】
本発明で製造される鋼板は包装用鋼材として使用するのに非常に好適である。よって、例えば食品缶または飲料缶が、特に食品分野において、高い耐食性および耐酸性の特徴を備えた本発明の鋼板から製造される。
【００２８】
コーティングは、必要に即して片面または両面に実行できる。
【００２９】
自動車製造で知られる複相鋼材と較べて、包装用鋼材として使用される本発明の鋼板は、特に、本質的に安価である製造コストと、包装された食品の汚染が回避できるよう、低合金濃度および少ない合金成分である鋼材が使用可能であるという利点を特徴とする。強度と成形性に関しては、本発明の鋼板は自動車製造で知られる複相鋼材と同等である。冷間圧延鋼材の全面的な硬質構造は、再結晶焼鈍処理によって高引張強度と良好な破断点伸びを有する多相構造物に変換される。再結晶焼鈍処理は、例えば知られた錫メッキプロセスではなく、金属コーティングで鋼板をコーティングした後でのみ実行される。金属コーティングは本発明の再結晶焼鈍処理と同時的に溶融するので、耐食性および耐酸性に関して、および表面光沢に関して、耐食コーティングの質も増加する。従って、本発明の方法は、非常にエネルギー効率が高い。なぜなら、鋼材の構造変態と、コーティングの溶融は１つの方法工程（再結晶焼鈍処理および続く急冷）で同時的に起きるからである。従って、鋼板の再結晶焼鈍処理は（コーティング後に）コーティング装置の内部で実行され、従来方式（コーティング前に実行）のようにコーティング装置の外部で独立した焼鈍処理により実行されるのではない。これで効率の良い方法の運用が可能になり、装置の経費を大きく低減させることができる。本発明による方法では、コーティング処理前の鋼板の再結晶熱処理は必要とされない。
【図１】
0005855761.tif 000002
【図２】
0005855761.tif 000003